(57)【要約】      （修正有）【課題】蓋物の器その他のガラス製品に対して、ガラスの美しさと漆の美しさを表裏で表現できると共に、夫々で異なる表情を現すことのできるガラス製品を提供する。【解決手段】少くとも反対側ＣよりガラスＧを通して表面２ａを透視可能なガラス器２に漆芸を施してなるガラス製品１であって、少くとも反対側よりガラスを通して表面を透視可能なガラス器２と、予めサンドブラスト処理により凹凸面２ａ’が形成されたガラス器の表面２ａに形成された下地層３と、下地層３の上面３ａに形成された第１の漆塗布層１１と、第１の漆塗布層の上面１１ａに順次形成された第ｎ（ｎ≧２）の漆塗布層１２と、からなり、ガラス器２を反対側Ｃより見ると、ガラスＧを通して第１の漆塗布層１１を透視し得る一方、ガラス器２を表面側２ａ側より見ると、直接に、第１の漆塗布層１１とは異なる色漆からなる第ｎの漆塗布層１２を視認し得る様構成されてなるガラス製品１とする。【選択図】図１
0003144775.tif 000002
【実用新案登録請求の範囲】
【請求項１】
少なくとも反対側よりガラスを通して表面を透視可能なガラス器に漆芸を施してなるガラス製品であって、
少なくとも反対側よりガラスを通して表面を透視可能なガラス器と、
予めサンドブラスト処理により凹凸面が形成された前記ガラス器の前記表面に形成された下地層と、
前記下地層の上面に形成された第１の漆塗布層と、
前記第１の漆塗布層の上面に順次形成された第ｎ（ｎ≧２）の漆塗布層と、
からなり、
前記ガラス器を前記反対側より見ると、ガラスを通して前記第１の漆塗布層を透視し得る一方、
前記ガラス器を前記表面側より見ると、直接に、前記第１の漆塗布層とは異なる色漆からなる前記第ｎの漆塗布層を視認し得る様構成されてなることを特徴とするガラス製品。
【請求項２】
さらに、前記第ｎの漆塗布層の上面に一部形成され、前記第ｎの漆塗布層よりも総塗布又は形成面積の小さい、前記第ｎの漆塗布層とは異なる色漆の漆加飾又は蒔絵を少なくとも一部に含む第１の加飾層を備え、
前記ガラス器を前記表面側より見ると、直接に、前記第ｎの漆塗布層に加えて前記第１の加飾層をも視認し得る様構成されてなることを特徴とする請求項１に記載のガラス製品。
【請求項３】
さらに、前記下地層と前記第１の漆塗布層との間に一部形成され、前記第１の漆塗布層よりも総塗布面積の小さい、前記第１の漆塗布層とは異なる色漆の漆加飾を少なくとも一部に含む第２の加飾層を備え、
前記ガラス器を前記反対側より見ると、ガラスを通して、前記第１の漆塗布層に加えて前記第２の加飾層をも透視し得る様構成されてなることを特徴とする請求項１及び２に記載のガラス製品。
【請求項４】
前記下地層が透明性のプライマーからなることを特徴とする請求項１から３のいずれか１項に記載のガラス製品。
【考案の詳細な説明】
【技術分野】
【０００１】
本考案は、漆芸を施したガラス製品に関するものである。
【背景技術】
【０００２】
これまでにも、ガラスの表面に漆塗装を施す試みについては、漆の利用範囲の拡大やガラス製品等の商品価値を高めることを目的として、数件の報告例が確認されている（参考特許文献１〜３参照）。
［参考特許文献１］特許第２９４９４２３号公報
［参考特許文献２］特開昭６２−２７０４４４号公報
［参考特許文献３］特開平１１−２２６４９０号公報
【０００３】
上記各特許文献１〜３を参照しても明らかな通り、ガラスの表面に漆塗装を定着させる技術的困難性自体は、現状に於いて既に解消されているものと理解される。
【考案の開示】
【考案が解決しようとする課題】
【０００４】
しかしながら、ガラスの美しさと日本の伝統的な漆芸の美を例えばガラスの表裏で、しかも表情を変えて表現することが可能なガラス製品については、これまで得られていなかった。
【０００５】
すなわち、例えば表裏のあるガラスの片面に加工した漆芸をガラス越しに看者に視認させ得る一方、これとは別異なる漆芸を今度はガラスを通さず看者に直接に見せることが可能なガラス製品については、これまで得られていなかった。
【０００６】
従って本考案は、例えば表裏のあるガラスの片面に加工した漆芸をガラス越しに看者に視認させ得る一方、これとは別異なる漆芸を今度はガラスを通さず看者に直接に見せることが可能なガラス製品を提供することを課題とする。
【課題を解決するための手段】
【０００７】
上記課題を解決すべく種々検討を重ねた結果、本願出願人は、予めサンドブラスト処理により凹凸面が形成されたガラス器の表面に形成された下地層の上面に、ガラス越しに看者に見せることを目的とした第１の漆塗布層を形成する一方、さらに上記第１の漆塗布層の上面に順次、第ｎ（ｎ≧２）の漆塗布層を形成し、この第ｎの漆塗布層を、第１の漆塗布層とは異なる色漆からなるものとするとともに看者に直接視認させ得る様構成することで上記課題を解決可能なことを見い出し、本考案を完成した。
【０００８】
また併せて、本願出願人は、この第ｎの漆塗布層の上面、或いは下地層と第１の漆塗布層との間に加飾層を加えることにより看者に更なる視覚上の変化を認識させ、眼で楽しませる事が可能でかつ意匠性に富んだガラス製品を提供できることを見い出し、本発明の更なる改良発展を完成した。
【０００９】
上記課題を解決可能な本考案のガラス製品は、（１）少なくとも反対側よりガラスを通して表面を透視可能なガラス器に漆芸を施してなるガラス製品であって、少なくとも反対側よりガラスを通して表面を透視可能なガラス器と、予めサンドブラスト処理により凹凸面が形成された前記ガラス器の前記表面に形成された下地層と、前記下地層の上面に形成された第１の漆塗布層と、前記第１の漆塗布層の上面に順次形成された第ｎ（ｎ≧２）の漆塗布層と、からなり、
前記ガラス器を前記反対側より見ると、ガラスを通して前記第１の漆塗布層を透視し得る一方、前記ガラス器を前記表面側より見ると、直接に、前記第１の漆塗布層とは異なる色漆からなる前記第ｎの漆塗布層を視認し得る様構成されてなることを特徴とするものである。
【００１０】
又上記課題を解決可能な本考案のガラス製品は、（２）さらに、前記第ｎの漆塗布層の上面に一部形成され、前記第ｎの漆塗布層よりも総塗布又は形成面積の小さい、前記第ｎの漆塗布層とは異なる色漆の漆加飾又は蒔絵を少なくとも一部に含む第１の加飾層を備え、前記ガラス器を前記表面側より見ると、直接に、前記第ｎの漆塗布層に加えて前記第１の加飾層をも視認し得る様構成されてなることを特徴とするものである。
【００１１】
又上記課題を解決可能な本考案のガラス製品は、（３）さらに、前記下地層と前記第１の漆塗布層との間に一部形成され、前記第１の漆塗布層よりも総塗布面積の小さい、前記第１の漆塗布層とは異なる色漆の漆加飾を少なくとも一部に含む第２の加飾層を備え、前記ガラス器を前記反対側より見ると、ガラスを通して、前記第１の漆塗布層に加えて前記第２の加飾層をも透視し得る様構成されてなることを特徴とするものである。
【００１２】
（４）好ましくは、前記下地層は、透明性のプライマーからなる。
なお、本明細書において「下地層」とは、完全に硬化或いは乾燥する以前の状態のもの、および／または、それらの状態では少なくとも一部に透明性を保ったもののことをも包含するものとする。また、プライマーなる用語は、顔料、塗料メーカー等々においても日常的に用いられている。
【考案の効果】
【００１３】
本考案によれば、例えば表裏のあるガラスの片面に加工した漆芸をガラス越しに看者に視認させ得る一方、これとは別異なる漆芸を今度はガラスを通さず看者に直接に見せることが可能なガラス製品を提供することができる。
【００１４】
例えば蓋物の器などに本願に係る考案を適用すると、外側はガラスのままであるがガラスを透かせて漆の図柄や色を見せることができる一方で、蓋を開けた内側からは、色や加飾が外側から見えるものとは全く異なる漆芸が現れ、しかも内側から現れたそれらについては、ガラスを通さず看者に直接に見せることが可能である。
このように、本考案によれば、ガラスの美しさと日本の伝統的な漆芸の美を例えばガラスの表裏で、しかも表情を変えて表現することが可能となる。
【考案を実施するための最良の形態】
【００１５】
以下、本考案を実施するに際しての一態様を、添付図面に基づき順に説明する。図１は本考案に係るガラス製品の断面構造を例示した模式図、図２は本考案に係るガラス製品の製造に係るフローチャートを示す一例、図３は同じく製造フローチャートを示す別の例である。
【００１６】
まず、本考案に係る漆芸を施したガラス製品の構成につき説明する。図１は本考案に係るガラス製品の断面構造を例示した模式図である。
図１に示す通り、本考案に係るガラス製品１は、少なくとも反対側ＣよりガラスＧを通して表面２ａを透視可能なガラス器２に漆芸を施してなるものである。図１に示す通り、本考案においては、ガラスＧからなるガラス器２の表面２ａが、以下にその詳細を説明する漆芸を施す加工面に相当する。
尚以下の説明では、便宜上、ガラス器２の表面２ａ側に対し、ガラスＧを通じて反対側にある外界を、反対側Ｃとあらわすものとする。図１からも理解される通り、看者の加工面側からの視点Ｗと反対面側からの視点Ｎとは、ガラスＧ及びガラス器２の表面２ａを挟んで互いに対向している。
【００１７】
はじめに、本考案に係るガラス製品１の基本構造について、図１に模式図を参考に説明すると、少なくとも反対側ＣよりガラスＧを通して表面２ａを透視可能なガラス器２をベースに、予めサンドブラスト処理により凹凸面２ａ’が形成されたガラス器２の表面２ａに形成された下地層３と、下地層３の上面３ａに形成された第１の漆塗布層１１と、第１の漆塗布層１１の上面１１ａに順次形成された第ｎ（ｎ≧２）の漆塗布層１２と、からなっている。第１の加飾層２１或いは第２の加飾層２２をさらに備えた例については次に説明する。
【００１８】
下地層３は、透明性の下地処理剤からなる。好適なものの一例としては、透明性のプライマーが挙げられる。その他、透明性のシランカップリング剤も適用可能である。
【００１９】
したがって、上記の構成を採った場合、ガラス器２を反対側Ｃより見ると、ガラスＧを通して第１の漆塗布層１１を透視し得る一方、ガラス器２を表面２ａ側より見ると、直接に、第１の漆塗布層１１とは異なる色漆からなる第ｎの漆塗布層１２を視認し得る様になっている。
【００２０】
また図１に示す通り、第ｎの漆塗布層１２の上面１２ａに一部、第１の加飾層２１を追加すると、ガラス器２を表面２ａ側より見ると直接に、第ｎの漆塗布層１２に加えて、第ｎの漆塗布層１２をバックとして例えばワンポイント的に第１の加飾層２１をも視認し得る様になる。
【００２１】
この第１の加飾層２１は、第ｎの漆塗布層１２の上面１２ａに一部形成され、第ｎの漆塗布層１２よりも総塗布又は形成面積の小さい、第ｎの漆塗布層１２とは異なる色漆の漆加飾又は蒔絵を少なくとも一部に含むものである。
【００２２】
同じ要領で、図１に示す通り、下地層３と第１の漆塗布層１１との間に一部、第２の加飾層２２を追加すると、本考案のガラス製品１は、ガラス器２を反対側Ｃより見ると、ガラスＧを通して、第１の漆塗布層１１に加え、今度は第１の漆塗布層１１をバックとしてやはりワンポイント的に第２の加飾層２２をも透視し得る様になる。
【００２３】
この第２の加飾層２２は、下地層３と第１の漆塗布層１１との間に一部形成され、第１の漆塗布層１１よりも総塗布面積の小さい、第１の漆塗布層１１とは異なる色漆の漆加飾を少なくとも一部に含むものである。
【００２４】
［第１例］
構成に引き続き、ガラス器に本考案による漆芸を施すことによって所望のガラス製品を得る際のフローチャートの一例につき説明する。
【００２５】
図２は、本考案に係るガラス製品の製造に係るフローチャートを示す一例である。以下、図２に示すフローチャートを、順を追って説明する。
最初に、第１例として、ガラス器２の表面２ａ上に第１の漆塗布層１１及び第ｎの漆塗布層１２を順次形成するシンプルな例を説明し、次に、第２例として、さらに第ｎの漆塗布層の上面１２ａに第１の加飾層２１を形成すると共に、下地層３と第１の漆塗布層１１との間に第２の加飾層２２を形成する例について説明する。
【００２６】
ステップ１：下地剤吹付け
はじめに、サンドブラストにより形成されたガラス器２の表面２ａの凹凸面２ａ’上に下地剤を吹き付ける。下地剤は、上記の通り少なくとも乾燥後には透明性の下地層３となるものであり、吹付塗装の要領で凹凸面２ａ’上に吹き付けられる。
【００２７】
なお、下地剤により処理されるガラス器２の表面２ａの凹凸面２ａ’は予め、イソプロピルアルコール（ＩＰＡ）で拭き取っておく等して清潔にされていることが好ましい。
【００２８】
ステップ２：下地剤の乾燥、そして下地層の形成
ステップ１の後、下地剤を乾燥させる。乾燥は、下地剤の性質にもよるが、できるだけ自然乾燥により行うことが好ましい。乾燥時間は、３０分から２４時間程度の間が好ましい。乾燥後は、透明性の下地層３が形成される。
【００２９】
下地層３が形成されることで、ガラス器２の表面２ａの凹凸面２ａ’に下地剤が完全に喰い付いて凹凸面２ａ’を精細に消失させ、サンドブラスト処理によってすりガラス状となっていたガラス器２の表面２ａにクリアな透明度を回復させることができる。下地層３は、ガラス表面と第１の漆塗布層１１との間の耐剥離性、並びにガラス表面の透視性能を確保する上で有用なものである。
【００３０】
ここで、ステップ１及びステップ２、そしてこれに引き続いて必要に応じて行う下地層の水研ぎステップからなる一連の工程ユニットは、１回行えば十分であるが、複数回繰り返し行うことで、予めサンドブラストにより形成されたガラス器２の表面２ａの凹凸面２ａ’をより精細に消失させ、ガラス器２の表面２ａにより高い透明度或いは鮮明度をもたらすことができる。
【００３１】
ステップ３：第１の漆塗布層の形成
ステップ２の後、下地層３の上面３ａに第１の漆塗布層１１を形成する。塗布される漆には、第１の漆塗布層１１の色となる顔料が適量混入される。なお、黒色の場合、顔料を混入しない場合もある。以下においても同様である。
漆の塗布は、１回行えば十分であるが、複数回繰り返し行うことで、後にガラスＧを通して第１の漆塗布層１１を透視した際における漆の美しさや色合いが引き立つこととなる。他の漆塗布層や加飾層の場合でも事情は異なるが理屈は同じである。
【００３２】
ステップ４：第１の漆塗布層の乾燥
ステップ３の後、塗布した第１の漆塗布層を乾燥させる。乾燥は、できるだけ自然乾燥により行うことが好ましい。乾燥時間は、３６時間から３週間程度の間が好ましい。他の漆塗布層や加飾層の場合でも概ね同程度とされることが好ましい。乾燥後は、顔料により所望の色の発色が得られた第１の漆塗布層１１が形成される。
【００３３】
ステップ５：第ｎの漆塗布層の形成
引き続き、第１の漆塗布層１１の上面に順次、第ｎの漆塗布層１２を形成する。
第ｎの漆塗布層１２は、第１の漆塗布層１１の上面に形成した１層の漆塗布層、すなわち第２（ｎ＝２）の漆塗布層からなるものであっても良い。
この場合、第ｎの漆塗布層１２として塗布される漆には、第１の漆塗布層１１の色とは異なる色の顔料が適量混入される。
【００３４】
あるいは、第ｎの漆塗布層１２は、第１の漆塗布層１１の上面に漆の塗布を複数回層状に繰り返し行うことで、漆塗布層を第２、第３、・・・第ｎと順次形成してゆくことによって得られたものであっても良い。
この場合であっても、最終的に看者に視認されない第２、第３、・・・第ｎ−１と順次形成される漆塗布層とは異なって、最上位層として形成され、図１に示すガラス器２の表面２ａ側から看者に直接視認され得る第ｎの漆塗布層１２の色は、第１の漆塗布層１１の色とは異なる色とされる。
【００３５】
ステップ６：第ｎの漆塗布層の乾燥
ステップ５の後、塗布した第ｎの漆塗布層１２を乾燥させる。乾燥は、できるだけ自然乾燥により行うことが好ましい。乾燥後は、顔料により所望の色の発色が得られた第ｎの漆塗布層１２が形成される。
【００３６】
得られた第ｎの漆塗布層１２は、図１に示すガラス器２の表面２ａ側から、ガラスを通すことなく、看者に直接視認され得る。
同時に、看者は、第ｎの漆塗布層１２については、第１の漆塗布層１１とは違って、漆独特の自然な色合いや風合い、或いは触感を、直接眼や掌で楽しむことが可能となる。
【００３７】
［第２例］
次に、第２例として、第ｎの漆塗布層の上面１２ａに第１の加飾層２１を形成すると共に、下地層３と第１の漆塗布層１１との間に第２の加飾層２２を形成することによってさらなる別のガラス製品を得る際のフローチャートの一例につき説明する。
【００３８】
図３は、本考案に係るガラス製品の製造に係るフローチャートを示す別の一例である。以下では、図３に示すフローチャートを、順を追って説明する。
【００３９】
ステップ１：下地剤吹付け
ステップ２：下地剤の乾燥、そして下地層の形成
これらに関しては、上記第１例と同じ要領にて実施される。
【００４０】
ステップ２−２：第２の加飾層の形成
下地層３を形成した後、第１の漆塗布層１１を形成する前に、両者の間に一部、第２の加飾層２２を形成する。
第２の加飾層２２は、第１の漆塗布層１１よりも総塗布面積の小さく、しかも第１の漆塗布層１１とは異なる色漆の漆加飾を少なくとも一部に含むものである。
【００４１】
一例として、第２の加飾層２２には、第１の漆塗布層１１をバックとして描かれる魚や星その他のワンポイント描画などが挙げられる。このとき、複雑な図柄を描画する場合等は又別として、第２の加飾層２２として下地層３の上面に塗布される漆には、第１の漆塗布層１１の色とは異なる顔料が適量混入される。
【００４２】
ステップ２−３：第２の加飾層の乾燥
ステップ２−２の後、塗布した第２の加飾層２２を乾燥させる。乾燥は、できるだけ自然乾燥により行うことが好ましい。乾燥後は、顔料により所望の色の発色が得られた第２の加飾層２２が形成される。
【００４３】
これにより、最終的に完成したガラス製品１を図１に示す通り反対側Ｃより見ると、ガラスＧを通して、第１の漆塗布層１１に加えて、第２の加飾層２２をも透視することか可能となる。
【００４４】
ステップ３：第１の漆塗布層の形成
ステップ４：第１の漆塗布層の乾燥
ステップ５：第ｎの漆塗布層の形成
ステップ６：第ｎの漆塗布層の乾燥
これらに関しても、上記第１例と同じ要領にて実施される。
【００４５】
ステップ７：第１の加飾層の形成
ステップ６の後、第ｎの漆塗布層１２の上面１２ａに一部、必要に応じて第１の加飾層２１を形成する。
第１の加飾層２１は、第ｎの漆塗布層１２よりも総塗布面積の小さい、第ｎの漆塗布層１２とは異なる色漆の漆加飾又は蒔絵を少なくとも一部に含むものである。
【００４６】
第２の加飾層２２同様、第１の加飾層２１の例としては、第ｎの漆塗布層１２をバックとして描かれる魚や星その他のワンポイント描画などが挙げられる。このとき、第１の加飾層２１として漆加飾が用いられる場合、複雑な図柄を描画する場合等は又別として、第ｎの漆塗布層１２の上面１２ａに塗布される漆には、第ｎの漆塗布層１２の色とは異なる顔料が適量混入される。
【００４７】
ステップ８：第１の加飾層の乾燥
第１の加飾層２１として漆加飾が用いられる場合、ステップ７の後、塗布した漆加飾を乾燥させる。乾燥は、できるだけ自然乾燥により行うことが好ましい。乾燥後は、顔料により所望の色の発色が得られた第１の加飾層２１が形成される。
【００４８】
第１の加飾層２１を蒔絵により第ｎの漆塗布層１２の上面１２ａに施す場合には、わが国古来の蒔絵技法によって行えば良い。蒔絵技法自体は、既に公知のものであり、説明は省略する。
【００４９】
最終的に完成したガラス製品１を、図１に示すガラス器２の表面２ａ側から見ると、得られた第１の加飾層２１は、第ｎの漆塗布層１２とともに、ガラスを通すことなく看者に直接視認され得る。
同時に、看者は、第１の漆塗布層２１については、第ｎの漆塗布層１２と同様に、漆独特の自然な色合いや風合い、或いは触感を、直接眼や掌で楽しむことが可能となる。
【００５０】
なお、第１の加飾層２１又は第２の加飾層２２を省略し、片側に加飾層が現れるガラス製品１を得たい場合には、ステップ８及び９からなる工程ユニット、又はステップ２−２及び２−３からなる工程ユニットのいずれかを省略すればよい。
【実施例１】
【００５１】
以下、上掲した本考案の基本概要に基づき、実際にガラス器に本考案による漆芸を施すことによってガラス製品を得た一実施例につき説明する。
なお、ｉ）ガラス及び下地層は透明性を有すること、ｉｉ）下地層はガラス器の表面に形成される極薄い層であること、そしてｉｉｉ）ガラス器表面の凹凸面は最終的に下地層が形成されることによって消失し、透明性が回復する、という各実施例及び本考案の性質上、図４ＡからＤあるいは図５ＡからＣにおいては、図１で示した符号が付与できない場合があり、それらに関しては適宜、上で説明した図１を参照しながら、以下の説明を行うものとする。
【００５２】
はじめに、本考案の第一実施例として、図２で示したフローチャートに基づいて、図４ＡからＤに示す蓋物の器１を得た。図４Ａは本考案に係るガラス製品の第一実施例を示す図であって開蓋状態を示した斜視図、図４Ｂは本考案に係るガラス製品の第一実施例を示す別の図であって上面側から見た斜視図、図４Ｃは本考案に係るガラス製品の第一実施例を示す別の図であって蓋の外面を示す図、図４Ｄは本考案に係るガラス製品の第一実施例を示す別の図であって蓋の内面を示す図である。
【００５３】
図４ＡからＤに示す通り、本実施例に係る蓋物の器１は、全体的に見て棗（なつめ）状の外形形状をなしている。
棗とは、一般的に茶器の一種で、抹茶を入れるのに用いる木製漆塗りの蓋物容器である。
【００５４】
蓋物の器１は、内部に適宜内容物を収容し得る空間が備え設けられたガラス器２からなる本体と、上記本体の開口部分に嵌合可能な形状に形成された、同じくガラス器２からなる蓋体とから構成される。本実施例では、漆芸を施す対象となる本体及び蓋体の内面が、本考案を適用する表面２ａに該当する。以下、感覚上、本実施例に限って表面２ａのことを内面２ａと表現することがある。
【００５５】
本実施例では、本体或いは蓋体の内面側からの視点が加工面側からのＷに該当し、本体或いは蓋体の外面側からの視点が反対面側からの視点Ｎに該当する。
【００５６】
図４ＡからＤに示す通り、本実施例に係る蓋物の器１は最終的に、ガラス器２からなる本体或いは蓋体の外面側からは第１の漆塗布層１１として緑色の漆塗布層が見える様構成されている一方、内面側からは第ｎの漆塗布層１２である黒色の漆塗布層が見える様構成されている。
【００５７】
ここで、第１の漆塗布層１１は本体或いは蓋体を構成するガラスＧを通して看者に透視される一方、第ｎの漆塗布層１２は看者からガラスを介さず直接に視認され得る。
【００５８】
以上の概略構成をもつ本実施例に係る蓋物の器１の加工を、加飾層の加工工程を包含しない前掲の第１例に係るフローチャートに沿って実施し、最終的に図４ＡからＤに示す蓋物の器１を得た。
【００５９】
なお、本実施例では、サンドブラスト条件は、
ｉ）番手：１２０番、加工時間：５から７秒、表面粗さ：粗、すりガラス程度：濃、
ｉｉ）番手：４００番、加工時間：５から７秒、表面粗さ：細、すりガラス程度：薄、
の２つを試した。
【００６０】
また、予めサンドブラスト処理により凹凸面２ａ’が形成された本体或いは蓋体の内面２ａに形成された下地層３を構成する透明性のプライマーについては、一例として、次に掲げるものを試用した。
・商品名：シリコマックスＳ  クリヤー（０７０−２１５０／２１１０）、ロックペイント株式会社製、系統：アクリルシリコン樹脂をベースとする超耐候性塗料、品種：クリヤー、
【００６１】
第１の漆塗布層１１の緑色の漆塗布層については、緑色系の漆芸用顔料の一例として、日華化成有限会社製の製品名新八宝（主成分としてジスアゾ５〜１５重量％、フタコシアニン５〜２０重量％、酸化チタン１０〜５０重量％、硫酸バリウム１５〜３０重量％を含有する）を適量混入させたものからなっている。
重ね塗りした回数は２回、そして乾燥時間は１回当たり４８時間である。
【００６２】
第２の漆塗布層１２の黒色の漆塗布層については、特に顔料は混入させないものとした。
重ね塗りした回数及び乾燥時間はそれぞれ、１回、７２時間である。
【００６３】
得られた結果物について見ると、プライマーからなる下地層３は透明性が保たれて看者には視認されないと共に、プライマーの働きによって、内面２ａに形成された凹凸面２ａ’は看者には視認されない程度にまで消失している。
その結果、図４ＡからＣに示す通り、ガラス器２を通じて第１の漆塗布層１１がクリアに透視可能になっている。
【００６４】
本実施例では、予めサンドブラスト処理により凹凸面２ａ’が形成されたガラス器２からなる本体或いは蓋体の内面２ａが、プライマーにより当該凹凸面２ａ’が消失することによりその透明度が回復する効果は、いずれのサンドブラスト条件ｉ）、ｉｉ）を採っても略同等で、ガラスの透明度は目視レベルにおいて１００%近くにまで回復した。
【００６５】
その結果、看者は、ガラスを通して光の屈折等から来る独特の視覚感を、本体或いは蓋体の外面側から第１の漆塗布層１１を観る際に得ることが出来る。
【００６６】
一方、看者は、蓋物の器１を開蓋状態として本体或いは蓋体をそれぞれ内面側から観ると、第ｎの漆塗布層１２を、今度はガラスを通さず直接に視認することが出来ると同時に、漆独特の自然な色合いや風合い、或いは触感を、直接眼や掌で楽しむことが出来る。
【実施例２】
【００６７】
次に、本考案の第二実施例として、図３で示したフローチャートに基づいて、図５ＡからＣに示すペーパーウェイトを得た。図５Ａは本考案に係るガラス製品の第二実施例を示す図であって略側面視したもの、図５Ｂは本考案に係るガラス製品の第二実施例を示す別の図であって上面側から見た斜視図、図５Ｃは本考案に係るガラス製品の第二実施例を示す別の図であって底面側から見た斜視図である。
【００６８】
図５ＡからＣに示す通り、本実施例に係るペーパーウェイト１は、全体的に見て略円錐状をなしており、載置面となる底面側から先端側にかけて、その円形の断面の断面積が縮小して行き、最終的には先端側でなだらかに集束している形状となっている。
【００６９】
ペーパーウェイト１は、中実のガラス器２からなり、載置面となる底面が本考案を適用する表面２ａに該当する。
【００７０】
本実施例では、底面側からの視点が加工面側からのＷに該当し、ガラス器２の先端側からの視点が反対面側からの視点Ｎに該当する。
【００７１】
図５ＡからＣに示す通り、本実施例に係るペーパーウェイト１は、最終的にガラス器２の先端側からは第２の加飾層２２として黄色の加飾層が見えると共に、第１の漆塗布層１１として黒色の漆塗布層が見える様構成されている一方、底面側からは第ｎの漆塗布層１２である朱色の漆塗布層の上面にさらに施された蒔絵からなる第１の加飾層２１が見える様構成されている。
【００７２】
ここで、第２の加飾層２２及び第１の漆塗布層１１はいずれもガラス器２を通して看者に透視される一方、第ｎの漆塗布層１２及び第１の加飾層２１はともに、看者からは直接に視認され得る。
【００７３】
以上の概略構成をもつ本実施例に係るペーパーウェイトの加工を、加飾層の加工工程をも包含する前掲の第２例に係るフローチャートに沿って実施し、最終的に図５ＡからＣに示すペーパーウェイト１を得た。
【００７４】
なお、本実施例では、サンドブラスト条件は、実施例１とは番手を変え、
ｉｉｉ）番手：２２０番、加工時間：１０秒、表面粗さ：粗、すりガラス程度：濃、
ｉｖ）番手：６００番、加工時間：１０秒、表面粗さ：細、すりガラス程度：薄、
の２つを試した。
【００７５】
第１の漆塗布層１１の黒色の漆塗布層については、実施例１同様、特に顔料は混入させないものとした。
重ね塗りした回数及び乾燥時間はそれぞれ、１回、７２時間である。
【００７６】
第ｎの漆塗布層１２の朱色の漆塗布層については、朱色系の漆芸用顔料の一例として、日華化成有限会社製の製品名王冠朱（主成分としてモノアゾ２０〜５０重量％、酸化チタン５〜１５重量％、硫酸バリウム３０〜５０重量％を含有する）を適量混入させたものからなっている。
重ね塗りした回数及び乾燥時間はそれぞれ、１回、７２時間である。
【００７７】
第２の加飾層２２の黄色の漆塗布層については、黄色系の漆芸用顔料の一例として、日華化成株式会社製の製品名 新八宝 レモン、黄（主成分としてジスアゾ２５〜４０重量％、酸化チタン１０〜５０重量％、硫化バリウム１５〜３０重量％を含有する）を適量混入させたものからなっている。
重ね塗りした回数及び乾燥時間はそれぞれ、１回、７２時間である。
【００７８】
第１の加飾層２１は金蒔絵からなるものであり、わが国古来の金蒔絵の技法によって第ｎの漆塗布層１２の上面に施した。この金蒔絵の技法については、既に公知のものであるので詳細説明は省略する。
【００７９】
最後に、予めサンドブラスト処理により凹凸面２ａ’が形成されたガラス器２の表面２ａに形成された下地層３を構成する透明性のプライマーについては、実施例１のものも使用し得るほか、次に掲げるようなものも試用し得る。
ｉ）商品名：カシューグラスライト＃３００（ガラス用塗料）、カシュー株式会社製、系統：アクリル樹脂を主成分としたガラス用塗料、品種：クリヤー、
ｉｉ）商品名：ストロンＴＸＬ２８００クリヤー、カシュー株式会社製、系統：ポリウレタン塗料、品種：クリヤー、
本実施例では、ｉ）を試用した。
【００８０】
得られた結果物について見ると、プライマーからなる下地層３は透明性が保たれて看者には視認されないと共に、プライマーの働きによって、表面２ａに形成された凹凸面２ａ’は看者には視認されない程度にまで消失している。
その結果、図５Ａ及びＢに示す通り、ガラス器２を通じて第１の漆塗布層１１及び第２の加飾層２２がクリアに透視可能になっている。
【００８１】
本実施例では、予めサンドブラスト処理により凹凸面２ａ’が形成されたガラス器２の表面２ａが、プライマーにより当該凹凸面２ａ’が消失することによりその透明度が回復する効果は、いずれのサンドブラスト条件ｉｉｉ）、ｉｖ）を採っても略同等で、ガラスの透明度は目視レベルにおいて１００%近くにまで回復した。
【００８２】
その結果、看者は、ガラスを通して光の屈折等から来る独特の視覚感を、ガラス器２の先端側から第１の漆塗布層１１或いは第２の加飾層２２を観る際に得ることが出来る。
【００８３】
一方、看者は、ガラス器２を底面側から観ると、第ｎの漆塗布層１２或いは第１の加飾層２１を、今度はガラスを通さず直接に視認することが出来ると同時に、漆独特の自然な色合いや風合い、或いは触感を、直接眼や掌で楽しむことが出来る。
【００８４】
なお、水に浸けたときにおけるガラス面に対する漆の耐剥離性（＝密着性能）その他得られた結果物の耐久性に関しては、予めサンドブラスト処理により凹凸面が形成されたガラス面と下地層との喰付きも良好なほか、第１の漆塗布層と第ｎの漆塗布層との間においても強力な密着性能が保たれ、木質製品のような吸水性素材に対する漆の耐剥離性と同等程度の強力な耐久性を維持することが出来た。これは実施例１及び実施例２に共通して言えることである。
【００８５】
［変形例］
以上、本考案の内容を、実施例を用いて説明したが、本考案は上記実施例の構成に何ら限定されず、種々の変形が可能である。
【００８６】
例えば、図１に示す第１の漆塗布層１１或いは第ｎの漆塗布層１２について、図１の水平方向において部位を変えて異なる色漆で塗り分ける等して形成しても良い。その場合、例えばガラス器２を反対側Ｃから見た場合或いはガラス２を表面２ａ側から見た場合に第１の漆塗布層１１或いは第ｎの漆塗布層１２がベタ一色ではなく、図柄等をなして見える場合もある。
【００８７】
このように、本考案は、ガラスの美しさと日本の伝統的な漆芸の美を例えばガラスの表裏で、しかも表情を変えて表現することが可能であるほか、看者に視覚上の変化を認識させ、眼で楽しませる事が可能でかつ意匠性に富んだガラス製品を提供する、新規かつ有用なるものであることが明らかである。
【図面の簡単な説明】
【００８８】
【図１】本考案に係るガラス製品の断面構造を例示した模式図である。
【図２】本考案に係るガラス製品の製造に係るフローチャートを示す一例である。
【図３】本考案に係るガラス製品の製造に係るフローチャートを示す別の例である。
【図４Ａ】本考案に係るガラス製品の第一実施例を示す図である。
【図４Ｂ】本考案に係るガラス製品の第一実施例を示す別の図である。
【図４Ｃ】本考案に係るガラス製品の第一実施例を示す別の図である。
【図４Ｄ】本考案に係るガラス製品の第一実施例を示す別の図である。
【図５Ａ】本考案に係るガラス製品の第二実施例を示す図である。
【図５Ｂ】本考案に係るガラス製品の第二実施例を示す別の図である。
【図５Ｃ】本考案に係るガラス製品の第二実施例を示す別の図である。
【符号の説明】
【００８９】
１  ガラス製品
２、２ａ、２ａ’  ガラス器、ガラス器の表面、凹凸面
３、３ａ  下地層、下地層の上面
１１、１１ａ  第１の漆塗布層、第１の漆塗布層の上面
１２、１２ａ  第２の漆塗布層、第２の漆塗布層の上面
２１  第１の加飾層
２２  第２の加飾層
Ｃ  反対側
Ｇ  ガラス
Ｎ  反対面側からの視点
Ｗ  加工面側からの視点
【図１】
0003144775.tif 000003
【図２】
0003144775.tif 000004
【図３】
0003144775.tif 000005
【図４Ａ】
0003144775.tif 000006
【図４Ｂ】
0003144775.tif 000007
【図４Ｃ】
0003144775.tif 000008
【図４Ｄ】
0003144775.tif 000009
【図５Ａ】
0003144775.tif 000010
【図５Ｂ】
0003144775.tif 000011
【図５Ｃ】
0003144775.tif 000012